(57)【要約】【課題】量産性の高い直流スパッタリングにて、優れた透明性、良好な水蒸気バリア性能もしくは酸素バリア性能を有する、透明酸化物積層膜、透明酸化物積層膜の製造方法、スパッタリングターゲット及び透明樹脂基板を提供する。【解決手段】ＺｎとＳｎとを含有する透明酸化物膜を複数層積層した透明酸化物積層膜であって、ＺｎとＳｎの金属原子数比のＳｎ／（Ｚｎ＋Ｓｎ）が０．１８以上０．２９以下である非晶質の膜を２層以上有する。【選択図】なし【特許請求の範囲】
【請求項１】
ＺｎとＳｎとを含有する透明酸化物膜を複数層積層した透明酸化物積層膜であって、
ＺｎとＳｎの金属原子数比のＳｎ／（Ｚｎ＋Ｓｎ）が０．１８以上０．２９以下である非晶質の膜を２層以上有する透明酸化物積層膜。
【請求項２】
前記透明酸化物積層膜の膜厚は、１００ｎｍ以下であることを特徴とする請求項１に記載の透明酸化物積層膜。
【請求項３】
少なくともいずれかの層の透明酸化物膜は、Ｔａ及びＧｅを含有し、
前記ＴａとＺｎ、Ｓｎ、Ｇｅの金属原子数比のＴａ／（Ｚｎ＋Ｓｎ＋Ｇｅ＋Ｔａ）が０．０１以下、
前記ＧｅとＺｎ、Ｓｎ、Ｔａの金属原子数比のＧｅ／（Ｚｎ＋Ｓｎ＋Ｇｅ＋Ｔａ）が０．０４以下であることを特徴とする請求項１又は請求項２に記載の透明酸化物積層膜。
【請求項４】
ＪＩＳ規格のＫ７１２９法に従って指定された差圧法による水蒸気透過率が、前記透明酸化物積層膜のトータル膜厚が５０〜１００ｎｍでは、０．０００８ｇ／ｍ２／ｄａｙ以下であり、
前記透明酸化物積層膜のトータル膜厚が５０ｎｍ未満では、０．００４ｇ／ｍ２／ｄａｙ以下であることを特徴とする請求項１乃至請求項３のいずれか１項に記載の透明酸化物積層膜。
【請求項５】
ＪＩＳ規格のＫ７１２６法に従って指定された差圧法による酸素透過率が、前記透明酸化物積層膜のトータル膜厚が５０〜１００ｎｍでは、０．００８ｃｃ／ｍ２／ｄａｙ／ａｔｍ以下であり、前記透明酸化物積層膜のトータル膜厚が５０ｎｍ未満では、０．０４ｃｃ／ｍ２／ｄａｙ／ａｔｍ以下であることを特徴とする請求項１乃至請求項４のいずれか１項に記載の透明酸化物積層膜。
【請求項６】
請求項１乃至請求項５のいずれか１項に記載の透明酸化物積層膜をスパッタリング法により成膜するために用いられるスパッタリングターゲットであって、
Ｓｎ−Ｚｎ−Ｏ系の酸化物焼結体と、接合材と、バッキングプレートにより構成され、
前記酸化物焼結体に含有するＺｎとＳｎの金属原子数比のＳｎ／（Ｚｎ＋Ｓｎ）が０．１８以上０．２９以下であることを特徴とするスパッタリングターゲット。
【請求項７】
前記酸化物焼結体は、さらにＴａ及びＧｅを含有し、
前記ＴａとＺｎ、Ｓｎ、Ｇｅの金属原子数比のＴａ／（Ｚｎ＋Ｓｎ＋Ｇｅ＋Ｔａ）が０．０１以下、
前記ＧｅとＺｎ、Ｓｎ、Ｔａの金属原子数比のＧｅ／（Ｚｎ＋Ｓｎ＋Ｇｅ＋Ｔａ）が０．０４以下であることを特徴とする請求項６に記載のスパッタリングターゲット。
【請求項８】
Ｓｎ−Ｚｎ−Ｏ系の酸化物焼結体からなるターゲットを用いてスパッタリングする透明酸化物積層膜の製造方法であって、
前記ターゲットは、金属原子数比で、Ｓｎ／（Ｚｎ＋Ｓｎ）が０．１８以上０．２９以下である酸化物焼結体を有し、
成膜する際に少なくとも１度スパッタリングを中断することにより、非晶質の膜を２層以上有する透明酸化物積層膜を形成する透明酸化物積層膜の製造方法。
【請求項９】
前記透明酸化物積層膜の膜厚は、１００ｎｍ以下であることを特徴とする請求項８に記載の透明酸化物積層膜の製造方法。
【請求項１０】
請求項１乃至請求項５のいずれか１項に記載の透明酸化物積層膜が透明な樹脂基材の少なくとも一方の面に形成されている透明樹脂基板。
【発明の詳細な説明】
【技術分野】
【０００１】
本発明は、ＺｎとＳｎとを含有する非晶質の透明酸化物積層膜とその製造方法、透明酸化物積層膜を成膜するために用いられるスパッタリングターゲット及び透明酸化物積層膜が基材に成膜された透明樹脂基板に関する。
【背景技術】
【０００２】
透明なプラスチック基板やフィルム基板等の表面に酸化珪素や酸化アルミニウム等の金属酸化物膜で覆った樹脂基板は、水蒸気、酸素の侵入を防ぎ、食品や薬品などの劣化を防止する目的で包装用途に用いられている。近年では、液晶表示素子、太陽電池、エレクトロルミネッセンス表示素子（ＥＬ素子）、量子ドット（ＱＤ）表示素子、量子ドットシート（ＱＤシート）などにも利用されている。
【０００３】
電子機器、特に表示素子に使用されている水蒸気バリア性能もしくは酸素バリア性能を有する透明な樹脂基板には、近年、表示素子の展開に合わせて、軽量化、大型化という要求に加え、形状の自由度、曲面表示等フレキシブル化などへの要求も求められている。今まで使用してきたガラス基板では対応が厳しく、透明な樹脂基板の採用が始まっている。
【０００４】
しかしながら、透明な樹脂基板の基材は、ガラス基板の基材と比べて水蒸気バリア性能もしくは酸素バリア性能が劣る為、水蒸気または酸素などが基材を透過し、ＥＬ表示素子、ＱＤ表示素子等を劣化させてしまうという問題があった。このような問題を改善するために、透明樹脂基板の基材上に金属酸化物膜を形成して、水蒸気バリア性能もしくは酸素バリア性能を高めた透明樹脂基板の開発が行われている。
【０００５】
特に、ＥＬ表示素子やＱＤ表示素子の実用化に伴い、これらを用いたディスプレイ、例えば有機ＥＬディスプレイの場合では、有機ＥＬ表示素子に水蒸気や酸素が混入すると、陰極層と有機層との界面で水分や酸化によるダメージが大きく影響し、有機層と陰極部間での剥離や、発光しない部分のダークスポットが発生し、性能が著しく低下するという問題があることが知られている。これらのディスプレイに使用することが出来る透明樹脂基板に要求される水蒸気透過率（ＷＶＴＲ）は、０．０１ｇ／ｍ２／ｄａｙ以下、好ましくは０．００５ｇ／ｍ２／ｄａｙ以下、酸素透過率（ＯＴＲ）は０．１ｃｃ／ｍ２／ｄａｙ／ａｔｍ以下、好ましくは０．０５ｃｃ／ｍ２／ｄａｙ／ａｔｍ以下と言われている。また、これらディスプレイはフレキシブル化などへの要求もあり水蒸気バリア性能もしくは酸素バリア性能を有する透明樹脂基板の薄型化の要望も多く挙がっている。例えば、バリア膜の膜厚としては、１００ｎｍ以下の要求がある。
【０００６】
例えば、特許文献１では、原子層堆積膜法により成膜した無機ガスバリア膜が提案されている。これによれば、４０℃、９０％ＲＨにおける水蒸気透過率が５×１０−４ｇ／（ｍ２・ｄａｙ）以下を達成できると記載している。膜厚は、２５ｎｍ以上１００ｎｍ以下である。
【０００７】
また、特許文献２では、有機膜層とガスバリア層を有し、ガスバリア層をプラズマＣＶＤ法により成膜するバリア膜が提案されている。この時の水蒸気透過率は、４０℃、９０％ＲＨにおける水蒸気透過率が、０．００５ｇ／ｍ２／ｄａｙ以下であると記載されている。ガスバリア層の厚みは、０．２〜２μｍである。
【０００８】
また、特許文献３では、透明樹脂基板（フィルム）上に、酸化スズ系の透明導電膜をスパッタリング法にて形成した、ガスバリア性透明樹脂基板（フィルム）が紹介されている。水蒸気透過率が０．０１ｇ／ｍ２／ｄａｙ未満であり、使用している透明樹脂基板（フィルム）が２００μｍ、バリア膜の厚さは１００〜２００ｎｍである。
【０００９】
また、特許文献４では、窒化酸化珪素膜を樹脂フィルム基材にスパッタリング法にて施したものが記載されている。
【００１０】
また、特許文献５では、フッ素、酸化ケイ素、アルミ酸化膜等を利用した、積層ハイバリアフィルムが提案されている。この時の酸素透過率が０．５ｃｃ／ｍ２／ｄａｙ／ａｔｍ以下で、さらには水蒸気透過率が、０．５ｇ／ｍ２／ｄａｙ以下であると記載されている。この時のバリア層の厚みは２００〜１０００Åである。
【先行技術文献】
【特許文献】
【００１１】
【特許文献１】特開２０１７−１２１７２１号公報
【特許文献２】特開２０１６−１５５２４１号公報
【特許文献３】特開２００５−１０３７６８号公報
【特許文献４】特開２００２−１００４６９号公報
【特許文献５】特許第２８９２７９３号公報
【発明の概要】
【発明が解決しようとする課題】
【００１２】
しかしながら、特許文献１の成膜方法では、膜厚は薄くかつ水蒸気透過率は０．００５ｇ／ｍ２／ｄａｙ以下には出来るものの、成膜方法である原子層堆積膜法は、装置が特殊であり高価な装置を購入する必要がある。また、成膜速度も遅く生産性が悪い等の理由より、量産には採用されていない。特許文献２の成膜方法であるプラズマＣＶＤ法では、成膜速度は速いものの、成膜したガスバリア膜の膜厚や特性がバラツキやすく安定性が低い。汎用性も劣る。かつ膜厚が０．２〜２μｍと厚く膜のフレキシブル性に劣る。
【００１３】
また、工業的に広範に利用されているスパッタリング法を用いた特許文献３では、水蒸気透過率はモコン法により測定しているが、モコン法の測定では、０．０１ｇ／ｍ２／ｄａｙ以下を正確に測ることは難しく、実際の膜の水蒸気バリア性能には疑問が残る。さらに膜の厚さが１００〜２００ｎｍと厚いことでフレキシブル性に劣っている。特許文献４では、窒化珪素膜は酸化珪素膜や酸化アルミニウム膜と比べてガスバリア性能が良いが、一般的には着色膜であるため、透明性を必要とするディスプレイ用透明樹脂基板のガスバリア膜として用いることはできない。また、窒化珪素の窒素の一部を酸素で置換し無着色にした場合でも、膜厚が２００ｎｍと厚くフレキシブル性に劣っている。特許文献５ではアルミニウム酸化物など複数の膜を利用した、酸素透過率、水蒸気透過率を両立した膜の記載があるが、現状十分な特性ではない。
【００１４】
ＥＬ表示素子、ＱＤ表示素子などに使用するバリア膜として、工業的に広範に利用されているスパッタリング法で成膜した膜を用いるには、更に、薄膜で良好な水蒸気透過率もしくは酸素透過率の高特性が求められている。
【００１５】
そこで本発明は、このような要請に着目してなされたもので、量産性の高い直流スパッタリングにて、優れた透明性、良好な水蒸気バリア性能もしくは酸素バリア性能を有する、透明酸化物積層膜、透明酸化物積層膜の製造方法、スパッタリングターゲット及び透明樹脂基板を提供することを目的とする。
【課題を解決するための手段】
【００１６】
本発明者らは、上述した課題に対して水蒸気バリア性能もしくは酸素バリア性能に適した膜組成について鋭意分析し、また、そのような膜を複数積層させることに着目し、その結果、本発明に至った。
【００１７】
すなわち、本発明の一態様は、ＺｎとＳｎとを含有する透明酸化物膜を複数層積層した透明酸化物積層膜であって、ＺｎとＳｎの金属原子数比のＳｎ／（Ｚｎ＋Ｓｎ）が０．１８以上０．２９以下である非晶質の膜を２層以上有する。
【００１８】
本発明の一態様によれば、上記組成範囲とすることで良好な水蒸気バリア性能もしくは酸素バリア性能を有し、さらに非晶質の上記組成範囲の透明酸化物膜を積層とすることで、第１層成膜時に出来てしまう欠陥部分を、第２層が覆うことが可能となり、単膜よりも良好な水蒸気バリア性能もしくは酸素バリア性能を有する透明酸化物積層膜を得ることができる。
【００１９】
このとき、本発明の一態様では、透明酸化物積層膜の膜厚は、１００ｎｍ以下としてもよい。
【００２０】
このようにすれば、フレキシブル性にも優れた透明酸化物積層膜を提供することができる。
【００２１】
また、本発明の一態様では、少なくともいずれかの層の透明酸化物膜は、Ｔａ及びＧｅを含有し、Ｚｎ、Ｓｎ、Ｔａ、及びＧｅの原子数比において、Ｔａ／（Ｚｎ＋Ｓｎ＋Ｇｅ＋Ｔａ）が０．０１以下、Ｇｅ／（Ｚｎ＋Ｓｎ＋Ｇｅ＋Ｔａ）が０．０４以下であるとしても良い。
【００２２】
Ｔａ及びＧｅは、ターゲット由来の成分であり、これにより、ターゲット自体の電導性が改善されることで成膜速度が向上し、またターゲット密度が向上することで安定して成膜することができるようになる。
【００２３】
また、本発明の一態様では、ＪＩＳ規格のＫ７１２９法に従って指定された差圧法による水蒸気透過率が、透明酸化物積層膜のトータル膜厚が５０〜１００ｎｍでは、０．０００８ｇ／ｍ２／ｄａｙ以下であり、透明酸化物積層膜のトータル膜厚が５０ｎｍ未満では、０．００４ｇ／ｍ２／ｄａｙ以下とすることができる。
【００２４】
上記要件を満たすことにより、優れた水蒸気バリア性能を有する透明酸化物積層膜であると言える。
【００２５】
また、本発明の一態様では、ＪＩＳ規格のＫ７１２６法に従って指定された差圧法による酸素透過率が、透明酸化物積層膜のトータル膜厚が５０〜１００ｎｍでは、０．００８ｃｃ／ｍ２／ｄａｙ／ａｔｍ以下であり、透明酸化物積層膜のトータル膜厚が５０ｎｍ未満では、０．０４ｃｃ／ｍ２／ｄａｙ／ａｔｍ以下とすることができる。
【００２６】
上記要件を満たすことにより、優れた酸素バリア性能を有する透明酸化物積層膜であると言える。
【００２７】
本発明の他の態様は、上述した透明酸化物積層膜をスパッタリング法により成膜するために用いられるスパッタリングターゲットであって、Ｓｎ−Ｚｎ−Ｏ系の酸化物焼結体と、接合材と、バッキングプレートにより構成され、酸化物焼結体に含有するＺｎとＳｎの金属原子数比のＳｎ／（Ｚｎ＋Ｓｎ）が０．１８以上０．２９以下である。
【００２８】
このような組成のスパッタリングターゲットを用いてスパッタリングすることにより、良好な水蒸気バリア性能もしくは酸素バリア性能を有する透明酸化物積層膜を成膜することができる。
【００２９】
この時、本発明の他の態様では、スパッタリングターゲットの酸化物焼結体は、さらにＴａ及びＧｅを含有し、ＴａとＺｎ、Ｓｎ、Ｇｅの金属原子数比のＴａ／（Ｚｎ＋Ｓｎ＋Ｇｅ＋Ｔａ）が０．０１以下、ＧｅとＺｎ、Ｓｎ、Ｔａの金属原子数比のＧｅ／（Ｚｎ＋Ｓｎ＋Ｇｅ＋Ｔａ）が０．０４以下であるとしても良い。
【００３０】
このようにすれば、スパッタリングターゲットの酸化物焼結体の電導性が改善されることで成膜速度が向上し、また酸化物焼結体の焼結密度が向上することで安定して成膜することができ、さらに良好な水蒸気バリア性能もしくは酸素バリア性能を有する透明酸化物積層膜を成膜することができる。
【００３１】
本発明の他の態様は、Ｓｎ−Ｚｎ−Ｏ系の酸化物焼結体からなるターゲットを用いてスパッタリングする透明酸化物積層膜の製造方法であって、ターゲットは、金属原子数比で、Ｓｎ／（Ｚｎ＋Ｓｎ）が０．１８以上０．２９以下である酸化物焼結体を有し、成膜する際に少なくとも１度スパッタリングを中断することにより、非晶質の膜を２層以上有する透明酸化物積層膜を形成する。
【００３２】
本発明の他の態様によれば、１層目と２層目を連続成膜するのではなく、放電を１度遮断する間隔を作ることで膜応力も緩和され、非晶質の上記組成範囲の酸化物膜にて積層をすることで、第１層成膜時に出来てしまう欠陥部分を、第２層が覆うことが可能となり、単膜より良好な水蒸気バリア性能もしくは酸素バリア性能を有する透明酸化物積層膜を得ることが可能である。
【００３３】
このとき、本発明の他の態様では、透明酸化物積層膜の膜厚は、１００ｎｍ以下としてもよい。
【００３４】
このようにすれば、フレキシブル性にも優れた透明酸化物積層膜を提供することができる。
【００３５】
本発明の他の態様は、上述した透明酸化物積層膜が透明な樹脂基材の少なくとも一方の面に形成されている透明樹脂基板である。
【００３６】
本発明の他の態様によれば、上述した透明酸化物積層膜を形成することで優れた透明性、良好な水蒸気バリア性能もしくは酸素バリア性能を有する透明樹脂基板とすることが出来る。
【発明の効果】
【００３７】
本発明によれば、量産性の高い直流スパッタリングにて、優れた透明性、良好な水蒸気バリア性能もしくは酸素バリア性能を有する、透明酸化物積層膜、透明酸化物積層膜の製造方法、スパッタリングターゲット及び透明樹脂基板を提供することができる。
【発明を実施するための形態】
【００３８】
以下、本発明に係る透明酸化物積層膜、透明酸化物積層膜の製造方法、スパッタリングターゲット及び透明樹脂基板について以下の順序で説明する。なお、本発明は以下の例に限定されるものではなく、本発明の要旨を逸脱しない範囲で、任意に変更可能である。
１．透明酸化物積層膜
２．スパッタリングターゲット
３．透明酸化物積層膜の製造方法
４．透明樹脂基板
【００３９】
＜１．透明酸化物積層膜＞
本発明の一態様は、ＺｎとＳｎとを含有する透明酸化物膜を複数層積層した透明酸化物積層膜であって、ＺｎとＳｎの金属原子数比のＳｎ／（Ｚｎ＋Ｓｎ）が０．１８以上０．２９以下である非晶質の膜を２層以上有する。このような組成範囲とすることで良好な水蒸気バリア性能もしくは酸素バリア性能を有し、さらに非晶質の上記組成範囲の透明酸化物膜を積層とすることで、第１層成膜時に出来てしまう欠陥部分を、第２層が覆うことが可能となり、単膜よりも良好な水蒸気バリア性能もしくは酸素バリア性能を有する透明酸化物積層膜となる。
【００４０】
本発明の一実施形態に係る透明酸化物積層膜は、スパッタリングにより形成される酸化物積層膜（酸化物スパッタ積層膜）である。本発明の一実施形態に係る透明酸化物積層膜は、水蒸気バリア性能と酸素バリア性能を有し、水蒸気バリア膜もしくは酸素バリア膜として使用される。このような透明酸化物積層膜は、プラスチック基板やフィルム基板、例えば液晶表示素子や太陽電池、エレクトロルミネッセンス（ＥＬ）表示素子等のフレキシブル表示素子の表面にスパッタリング法により金属酸化物膜として覆って水蒸気や酸素の遮断などによる変質を防止する目的で利用される。
【００４１】
本発明の一実施形態に係る透明酸化物積層膜は、水蒸気や酸素を遮断する必要がある。そのためにバリア膜は、出来るだけ、緻密な膜であり、かつ厚みは薄く均一、そして水分や酸素が通る欠陥（隙間）が少ないことが好ましい。このため、透明酸化物積層膜は、後述するスパッタリング法により形成される。このスパッタリング法で形成された透明酸化物積層膜は、特許文献３にあるように非晶質であることが好まれる。
【００４２】
これは、酸化物膜が結晶質膜である場合には、この膜に結晶粒界が存在し、結晶粒界を介して水蒸気や酸素が透過するため、水蒸気バリア性能もしくは酸素バリア性能が低下するからである。また、上記特許文献３では、この非晶質膜として酸化スズ系膜を提案しているが、酸化スズ系膜をスパッタリング法により成膜する場合、スパッタリングに用いるスパッタリングターゲットを構成するターゲット材は、膜と同成分である酸化スズ系が用いられる。この酸化スズ系のターゲット材は、一般に耐酸性は高いがターゲット材の相対密度が低く、スパッタリング中にターゲット材が割れる等により安定して成膜ができない等課題が多い。本発明の一実施形態に係る透明酸化物積層膜では、後述するＳｎ-Ｚｎ-Ｏ系スパッタリングターゲットを使用して成膜することで、上記懸念事項は解消に至った。
【００４３】
つまり、本発明の一実施形態に係る透明酸化物積層膜は、ＺｎとＳｎとを含有する２層以上の水蒸気バリア性能もしくは酸素バリア性能を有する非晶質の透明酸化物積層膜であって、各層（例えば２層の積層膜の場合、第１層と第２層）は、ＺｎとＳｎの金属原子数比のＳｎ／（Ｚｎ＋Ｓｎ）が０．１８以上０．２９以下であることを特徴とする。
【００４４】
このように、金属原子数比で、Ｓｎ／（Ｚｎ＋Ｓｎ）で０．１８以上０．２９以下にすることで、良好な水蒸気透過率もしくは酸素バリア性能を得ることができるが、さらに同種のＺｎとＳｎとを含有する非晶質な透明酸化物膜を積層することで、より良好な水蒸気バリア性能もしくは酸素バリア性能を得ることが可能である。単膜では、スパッタリングの特性上１度出来た欠陥部分は、連続的に成膜されるため膜厚を厚くしても残ってしまう。膜を積層する事で、まず第１層で出来た欠陥部分は、新たに成膜される第２層が補完することが出来ると考えられる。また同種のＺｎとＳｎとを含有する非晶質な透明酸化物膜同士を積層することにより、非常に高い密着性を得られる。そのため欠陥部分を補完しつつ、積層だが単層の様な良好な緻密な膜を得ることが可能である。各々の膜厚に関しては特に制限はないが、好ましくは膜厚が均等の方がよい。
【００４５】
金属原子数比Ｓｎ／（Ｚｎ＋Ｓｎ）が０．１８未満の場合はＳｎＯ２比率が少なくなることで、結晶性の強いＺｎＯの析出が多くなり、膜内に一部結晶化する部分（微結晶状態）が増え、結晶粒界から水蒸気や酸素の流入が多くなり、所望の水蒸気バリア性能もしくは酸素バリア性能を有する透明酸化物積層膜を得ることが出来ない。
【００４６】
一方、金属原子数比Ｓｎ／（Ｚｎ＋Ｓｎ）が０．２９より大きい場合は、ＳｎＯ２比率が多くなることで、膜の応力が強くなり、さらには成膜時の熱の発生が大きくなり、膜の剥がれや基材へのダメージが発生し、ＯＬＥＤ、ＱＤなどに使用可能な水蒸気バリア性能もしくは酸素バリア性能を有する透明酸化物積層膜を得ることが出来ない。
【００４７】
本発明の一実施形態に係る透明酸化物積層膜は、さらにＴａ及びＧｅを含有し、ＴａとＺｎ、Ｓｎ、Ｇｅの金属原子数比のＴａ／（Ｚｎ＋Ｓｎ＋Ｇｅ＋Ｔａ）が０．０１以下、ＧｅとＺｎ、Ｓｎ、Ｔａの金属原子数比のＧｅ／（Ｚｎ＋Ｓｎ＋Ｇｅ＋Ｔａ）が０．０４以下であることが好ましい。
【００４８】
ＴａやＧｅが含まれても、結晶化温度が６００℃以上となるため、非晶質膜構造が得やすい。また、結晶化温度が高いため量産工程プロセス内での熱影響があった場合でも、非結晶状態を容易に維持することが可能である。また、Ｔａ、Ｇｅを上記比率で添加することで、ＺｎとＳｎとを含有するスパッタリングターゲットの特性をより向上させる効果がある。詳細は後述する。
【００４９】
なお、Ｔａ及びＧｅを添加したターゲットを使用してスパッタリングして成膜した酸化物膜（酸化物スパッタ膜）への影響はない。例えば、水蒸気透過率、酸素透過率等の影響は確認されない。よって、本発明の一実施形態に係る透明酸化物積層膜では、金属原子数比で、Ｓｎ／（Ｚｎ＋Ｓｎ）が０．１８以上０．２９以下であり、Ｔａが、Ｔａ／（Ｚｎ＋Ｓｎ＋Ｇｅ＋Ｔａ）が０．０１以下、Ｇｅ／（Ｚｎ＋Ｓｎ＋Ｇｅ＋Ｔａ）が０．０４以下の割合で含まれても、水蒸気バリア性能もしくは酸素バリア性能を悪化させることはなく、良好な特性を持った、非晶質な透明酸化物積層膜を得ることが可能である。
【００５０】
本発明の一実施形態に係る透明酸化物積層膜のトータル膜厚（各酸化物膜の膜厚の合計）は、１００ｎｍ以下であることが好ましい。このようにすれば、１００ｎｍ以下の良好な水蒸気バリア性能もしくは酸素バリア性能を有し、かつよりフレキシブル性に優れた透明酸化物積層膜を提供することが出来る。トータル膜厚は、さらに好ましくは、９０ｎｍ以下である。また、本発明の一実施形態に係る透明酸化物積層膜の膜厚の下限値は１０ｎｍである。
【００５１】
透明酸化物積層膜の厚みが１０ｎｍより薄くなると、酸化物膜がうす過ぎる為、後述する透明樹脂基板のフィルム全体の品質保証が難しい膜厚となり、少しの欠陥で水蒸気もしくは酸素が通りやすくなってしまう。一方で、透明酸化物積層膜の厚さが厚いことでフレキシブル性が悪化する。生産性、コストを鑑みると膜厚は１００ｎｍ以下が好ましく、９０ｎｍ以下がさらに好ましい。よって１０〜１００ｎｍにて使用することが、フレキシブル性、軽量化や薄膜化のニーズにマッチし、デバイス組立時や量産時の使用に最適な膜厚である。
【００５２】
また、本発明の一実施形態に係る透明酸化物積層膜は、ＪＩＳ規格のＫ７１２９法に従って指定された差圧法による水蒸気透過率が、透明酸化物積層膜のトータル膜厚が５０〜１００ｎｍでは、０．０００８ｇ／ｍ２／ｄａｙ以下が好ましく、透明酸化物積層膜のトータル膜厚が５０ｎｍ未満では、０．００４ｇ／ｍ２／ｄａｙ以下が好ましい。
【００５３】
ＪＩＳ規格のＫ７１２９法に従って指定された差圧法による水蒸気透過率が０．０１ｇ／ｍ２／ｄａｙ以上であると、ＯＬＥＤ表示素子やＱＤ表示素子においては、水蒸気が混入され、内部の表示素子層等の界面で水分による劣化が早まり、早期に剥離等が生じてしまい、デバイスとして長時間使用することが困難となる。
【００５４】
膜を積層しない単膜とで水蒸気透過率を比較した場合、単膜のＳｎ／（Ｚｎ＋Ｓｎ）で０．１８以上０．２９以下の範囲の酸化物膜では、従来１００ｎｍでは３×１０−３ｇ／ｍ２／ｄａｙまでしか到達できなかったが、本発明で初めて、３.０×１０−４ｇ／ｍ２／ｄａｙの水蒸気透過率を実現した。さらには、単膜５０ｎｍでは、４．７×１０−３ｇ／ｍ２／ｄａｙが、積層にすることで、８×１０−４ｇ／ｍ２／ｄａｙに、１０ｎｍでは単膜だと８．５×１０−３ｇ／ｍ２／ｄａｙであったが、積層にすることで、３．３×１０−３ｇ／ｍ２／ｄａｙとなり、単膜と比べ、積層膜の方が良好な水蒸気透過率を得ることが可能である。
【００５５】
また、本発明の一実施形態に係る透明酸化物積層膜では、ＪＩＳ規格のＫ７１２６法に従って指定された差圧法による酸素透過率は、透明酸化物積層膜のトータル膜厚が５０〜１００ｎｍでは、０．００８ｃｃ／ｍ２／ｄａｙ／ａｔｍ以下が好ましく、透明酸化物積層膜のトータル膜厚が５０ｎｍ未満では、０．０４ｃｃ／ｍ２／ｄａｙ／ａｔｍ以下が好ましい。
【００５６】
ＪＩＳ規格のＫ７１２６法に従って指定された差圧法による酸素透過率が０．１ｃｃ／ｍ２／ｄａｙ／ａｔｍ以上であると、ＯＬＥＤ表示素子やＱＤ表示素子においては、酸素が混入され、内部の表示素子層等の界面で酸素による劣化が早まり、早期に剥離等が生じてしまい、デバイスとして長時間使用することが困難となる。
【００５７】
膜を積層しない単膜と積層膜とで酸素透過率を比較した場合、酸素透過率でも、単膜のＳｎ／（Ｚｎ＋Ｓｎ）で０．１８以上０．２９以下の範囲の酸化物膜では、従来１００ｎｍでは３.５×１０−２ｃｃ／ｍ２／ｄａｙ／ａｔｍまでしか到達できなかったが、本発明で初めて、２．８×１０−３ｃｃ／ｍ２／ｄａｙ／ａｔｍの酸素透過率を実現した。さらには、単膜５０ｎｍでは、４．３×１０−２ｃｃ／ｍ２／ｄａｙ／ａｔｍが、積層にすることで、８×１０−３ｃｃ／ｍ２／ｄａｙ／ａｔｍに、１０ｎｍでは単膜だと８．３×１０−２ｃｃ／ｍ２／ｄａｙ／ａｔｍであったが、積層にすることで、３．４×１０−２ｃｃ／ｍ２／ｄａｙ／ａｔｍとなり、水蒸気透過率と同じく、単膜と比べ積層膜の方が良好な酸素透過率を得ることが可能である。
【００５８】
以上より、本発明の一実施形態に係る透明酸化物積層膜によれば、優れた透明性、良好な水蒸気バリア性能もしくは酸素バリア性能を有することができる。
【００５９】
＜２．スパッタリングターゲット＞
次に、上記透明酸化物積層膜をスパッタリング法により成膜するために用いられるスパッタリングターゲットについて説明する。本発明の一実施形態に係るスパッタリングターゲットは、Ｓｎ−Ｚｎ−Ｏ系の酸化物焼結体と、接合材と、バッキングプレートにより構成される。
【００６０】
そして、酸化物焼結体に含有するＺｎとＳｎの金属原子数比のＳｎ／（Ｚｎ＋Ｓｎ）が０．１８以上０．２９以下であることを特徴とする。酸化物焼結体の特性が、成膜する酸化物膜（酸化物スパッタ膜）に引き継がれる。
【００６１】
そのため、酸化物焼結体に含有するＺｎとＳｎの金属原子数比Ｓｎ／（Ｚｎ＋Ｓｎ）が０．１８未満の場合はＳｎＯ２比率が少なくなることで、結晶性の強いＺｎＯの析出が多くなり、膜内に一部結晶化する部分（微結晶状態）が増えることで、結晶粒界から水蒸気や酸素の流入が多くなり、所望の水蒸気バリア性能もしくは酸素バリア性能を有する透明酸化物積層膜を成膜することが出来ない。
【００６２】
一方、金属原子数比Ｓｎ／（Ｚｎ＋Ｓｎ）が０．２９より大きい場合は、ＳｎＯ２比率が多くなることで、膜の応力が強くなり、さらには成膜時の熱の発生が大きくなり、膜の剥がれや基材へのダメージが発生し、ＯＬＥＤ、ＱＤなどに使用可能な水蒸気バリア性能もしくは酸素バリア性能を有する透明酸化物積層膜を成膜することが出来ない。
【００６３】
また、Ｓｎ-Ｚｎのみ組成で構成された酸化物焼結体では、導電性が不十分であり、比抵抗値が大きい場合がある。これは、スパッタリング時、比抵抗値が大きい程、大きなエネルギーでスパッタリングする必要があり、成膜速度を上げることが出来ない。よって、ターゲットに用いられる焼結体の導電率を小さくする必要がある。酸化物焼結体中でＺｎ２ＳｎＯ４、ＺｎＯ、ＳｎＯ２は導電性に乏しい物質であることから、配合比を調整して化合物相やＺｎＯ、ＳｎＯ２の量を調整したとしても、導電性を大幅に改善することは出来ない。
【００６４】
そこで、Ｔａ（タンタル）を所定量添加することが好ましい。Ｔａは、ＺｎＯ相中のＺｎ、Ｚｎ２ＳｎＯ４相中のＺｎ又はＳｎ、ＳｎＯ２相中のＳｎと置換して固溶するため、ウルツ鉱型結晶構造のＺｎＯ相、スピネル型結晶構造のＺｎ２ＳｎＯ４相、及び、ルチル型結晶構造のＳｎＯ２相以外の化合物相は形成されない。Ｔａの添加により酸化物焼結体の密度を維持したまま、導電性が改善される。
【００６５】
また、Ｓｎ−Ｚｎのみ組成で構成された酸化物焼結体の焼結密度は９０％前後であり十分とは言えない場合がある。酸化物焼結体の密度が低いとスパッタリング中に酸化物焼結体が割れる等により安定して成膜が出来ない等課題がある。
【００６６】
そこで、Ｇｅ（ゲルマニウム）を所定量添加することが好ましい。Ｇｅは、酸化物焼結体中で、ＺｎＯ相中のＺｎ、Ｚｎ２ＳｎＯ４相中のＺｎ又はＳｎ、ＳｎＯ２相中のＳｎと置換して固溶するため、ウルツ鉱型結晶構造のＺｎＯ相、スピネル型結晶構造のＺｎ２ＳｎＯ４相、及び、ルチル型結晶構造のＳｎＯ２相以外の化合物相は形成されない。Ｇｅの添加により酸化物焼結体を緻密にする作用がある。これにより、酸化物焼結体の焼結密度をより高密度にすることが出来る。
【００６７】
従って、上記酸化物焼結体は、さらにＴａ及びＧｅを含有し、上記ＴａとＺｎ、Ｓｎ、Ｇｅの金属原子数比のＴａ／（Ｚｎ＋Ｓｎ＋Ｇｅ＋Ｔａ）が０．０１以下、上記ＧｅとＺｎ、Ｓｎ、Ｔａの金属原子数比のＧｅ／（Ｚｎ＋Ｓｎ＋Ｇｅ＋Ｔａ）が０．０４以下であることが好ましい。なお、Ｔａ及びＧｅの添加による上記効果が得られるおおよその下限値は、Ｔａ、Ｇｅ共に、上記金属原子数比で０．０００５である。
【００６８】
上記ＴａとＺｎ、Ｓｎ、Ｇｅの金属原子数比のＴａ／（Ｚｎ＋Ｓｎ＋Ｇｅ＋Ｔａ）が０．０１より大きい場合、別の化合物相、例えばＴａ２Ｏ５、ＺｎＴａ２Ｏ６等の化合物相を生成するため、導電性を大幅に改善することは出来ない。また、上記ＧｅとＺｎ、Ｓｎ、Ｔａの金属原子数比のＧｅ／（Ｚｎ＋Ｓｎ＋Ｇｅ＋Ｔａ）が０．０４より大きい場合、別の化合物相、例えばＺｎ２Ｇｅ３Ｏ８等の化合物相を生成するため、酸化物焼結体の密度が低くなり、スパッタリング中にターゲットが割れ易くなる。
【００６９】
本発明の一実施形態に係るスパッタリングターゲットに関して、以下に限定はされないが、具体的なターゲット製造方法を挙げる。まず、酸化物焼結体について、Ｚｎの酸化物粉末、Ｓｎの酸化物粉末と必要に応じてＴａ及びＧｅの添加元素を含有する酸化物粉末を、上記に説明した好ましい金属原子数比となるように調整し混合する。そして、上記の造粒粉末を純水又は超純水、有機バインダー、分散剤、消泡剤を入れて混合する。
【００７０】
次いで、硬質ＺｒＯ２ボールが投入されたビーズミル装置等を用いて、原料粉末を湿式粉砕した後、混合撹拌してスラリーを得る。得られたスラリーをスプレードライヤー装置等にて噴霧及び乾燥することで造粒粉末を得ることが出来る。
【００７１】
次に、上記の造粒粉末を加圧成形して成形体を得る。造粒粉末の粒子間の空孔を除去するために、例えば２９４ＭＰａ（３．０ｔｏｎ／ｃｍ２）程度の圧力で加圧成形を行う。加圧成形の方法については特に限定されないが、例えば、上記造粒粉末をゴム型へ充填し、高圧力を加えることが可能な冷間静水圧プレス（CIP：Cold Isostatic Press）を用いることが好ましい。
【００７２】
次に、上記の成形体を焼成して酸化物焼結体を得る。焼成炉内の所定の昇温速度において、所定の温度でかつ所定の時間の条件において、上記の成形体を焼成して酸化物焼結体を得る。焼成は、例えば、大気中の焼成炉内雰囲気において焼成する。この焼結炉内における７００℃から所定の焼結温度までの昇温速度は、０．３〜１．０℃／ｍｉｎの速度で成形体を焼成することが好ましい。これは、ＺｎＯ、ＳｎＯ２やＺｎ２ＳｎＯ４化合物の拡散を促進させ、焼結性を向上させると共に導電性を向上させる効果があるためである。また、このような昇温速度とすることで、高温域では、ＺｎＯやＺｎ２ＳｎＯ４の揮発を抑制する効果もある。
【００７３】
焼結炉内における昇温速度が０．３℃／ｍｉｎ未満の場合においては、化合物の拡散が低下する。一方、１．０℃／ｍｉｎを超える場合は、昇温速度が速いため、化合物の形成が不完全となり、緻密な酸化物焼結体を作製することが出来ない。
【００７４】
昇温後の焼結温度は、１３００℃以上１４００℃以下とすることが好ましい。焼結温度が１３００℃未満の場合、温度が低過ぎて、ＺｎＯ、ＳｎＯ２、Ｚｎ２ＳｎＯ４化合物における焼結の粒界拡散が進まない。一方、１４００℃を超える場合でも、粒界拡散が促進されて焼結は進むが、Ｚｎ成分の揮発を抑制することが出来ず、酸化物焼結体の内部に空孔を大きく残してしまうことになる。
【００７５】
昇温後の保持時間は、１５時間以上２５時間以下とすることが好ましい。保持時間が１５時間未満の場合には、焼結が不完全なため、歪や反りの大きい焼結体になると共に、粒界拡散が進まず、焼結が進まない。この結果、緻密な焼結体を作製することが出来ない。一方、２５時間を超える場合、ＺｎＯやＺｎ２ＳｎＯ４の揮発が多くなり、酸化物焼結体の密度の低下や作業効率の悪化、及びコスト高の結果を招く。
【００７６】
上述の通り作製された酸化焼結体から構成されるスパッタリングターゲットは、例えば以下により作製する。まず、上述した酸化物焼結体を機械研削加工し所望のサイズにすることで、加工体（ターゲット材）が得られる。得られた加工体を銅材、ステンレス材等からなるバッキングプレートにインジウム（Ｉｎ）等の接合材等を用いて張合わせる（ボンディング）ことによって、スパッタリングターゲットが得られる。スパッタリングターゲットは、酸化物焼結体が複数枚貼り合わされたものであっても構わない。また、平板状のスパッタリングターゲットの他にも、円筒形に形成した酸化物焼結体とバッキングチューブをインジウム等の接合材を用いて接合した円筒形スパッタリングターゲットであっても良い。
【００７７】
以上より、本発明の一実施形態に係るスパッタリングターゲットによれば、量産性の高い直流スパッタリングにて、優れた透明性、良好な水蒸気バリア性能もしくは酸素バリア性能を有する透明酸化物積層膜を成膜することが出来る。
【００７８】
＜３．透明酸化物積層膜の製造方法＞
次に、本発明の一実施形態に係る透明酸化物積層膜の製造方法について説明する。本発明の一実施形態に係る透明酸化物積層膜の製造方法は、Ｓｎ−Ｚｎ−Ｏ系の酸化物焼結体を用いてスパッタリングし、ＺｎとＳｎとを含有する非晶質の透明な水蒸気バリア性能もしくは酸素バリア性能を有する膜を得るものである。
【００７９】
そして、上記スパッタ時に用いられる前記酸化物焼結体に含有するＺｎとＳｎの金属原子数比のＳｎ／（Ｚｎ＋Ｓｎ）が０．１８以上０．２９以下である酸化物焼結体を有し、成膜する際に少なくとも１度スパッタリングを中断することにより、非晶質の膜を２層以上有する透明酸化物積層膜を形成することを特徴とする。なお、上記の範囲の技術的意義は、上述した通りである。
【００８０】
また、上記酸化物スパッタ積層膜の膜厚は、トータル膜厚１００ｎｍ以下であることが好ましく、９０ｎｍ以下であることがより好ましい。このようにすれば、良好な水蒸気バリア性能もしくは酸素バリア性能を有し、かつよりフレキシブル性に優れた透明酸化物積層膜を提供することが出来る。
【００８１】
スパッタリングとしては、上述した酸化物焼結体から構成されたスパッタリングターゲットを用いてスパッタリングを行えばよい。スパッタリング装置は、特に限定はないが、直流マグネトロンスパッタ装置等を用いることが出来る。
【００８２】
スパッタリングの条件としては、チャンバー内の真空度を１×１０−４Ｐａ以下に調整する。チャンバー内の雰囲気は、不活性ガスを導入する。不活性ガスは、アルゴンガス等であり、純度９９．９９９質量％以上が好ましい。また、不活性ガスには全ガス流量に対して酸素を４〜１０容量％含有させる。酸素濃度は、膜の表面抵抗値に影響を及ぼすため、所定の抵抗値になるように酸素濃度を設定する。その後、所定の直流電源を用い、スパッタリングターゲット−基材間に投入して、直流パルシングによるプラズマを発生させ、スパッタリングを行い成膜し第１層を得る。その後シャッターを閉じ、成膜を１度中断したのち、再度シャッターを開き同条件にて成膜を行い第２層を成膜する。一度、放電を中断し一定の間隔を開けることで、膜応力を低減することが可能である。また、スパッタリングをＲＴＲ方式で連続で行う装置の場合、第１層をスパッタリングして巻き取り後、反転して第２層をスパッタリングして成膜してもよい。なお、膜厚は、成膜時間で制御する。
【００８３】
このように、第１層と第２層を連続成膜するのではなく、放電を１度遮断する間隔を作ることで膜応力も緩和され、非晶質の上記組成範囲の酸化物膜にて積層をすることで、第１層成膜時に出来てしまう欠陥部分を、第２層が覆うことが可能となる。
【００８４】
透明酸化物積層膜の水蒸気バリア性能もしくは酸素バリア性能等は、スパッタ条件には大きく依存せず得られる。必要な透過率、抵抗値を踏まえた状態で条件を調整した場合でも、容易に良好な水蒸気バリア性能もしくは酸素バリア性能を有する膜を作ることが可能である。
【００８５】
以上より、本発明の一実施形態に係る透明酸化物積層膜の製造方法によれば、量産性の高い直流スパッタリングにて、優れた透明性、良好な水蒸気バリア性能もしくは酸素バリア性能を有する透明酸化物積層膜を得ることが出来る。
【００８６】
＜４．透明樹脂基板＞
本発明の一実施形態に係る透明樹脂基板は、上述したＺｎとＳｎとを含有する非晶質の透明な水蒸気バリア性能もしくは酸素バリア性能を有する透明酸化物積層膜が透明な基材に成膜されたものである。すなわち、上記透明酸化物積層膜は、上記基材の少なくとも一方の面に成膜され、ＺｎとＳｎの金属原子数比のＳｎ／（Ｚｎ＋Ｓｎ）が０．１８以上０．２９以下の酸化物層が２層以上形成されている。透明酸化物積層膜の膜厚は、１００ｎｍ以下であることが好ましく、９０ｎｍ以下であることがより好ましい。
【００８７】
透明な基材としては、ポリエチレンテレフタレート、ポリエチレン、ナフタレート、ポリカーボネイト、ポリサルフォン、ポリエーテルサルフォン、ポリアリレート、シクロオレフィンポリマー、フッ素樹脂、ポリプロピレン、ポリイミド樹脂、エポキシ樹脂、などが使用出来る。また、透明樹脂基材の厚みは特に制限はないが、フレキシブル性、コストやデバイスのニーズを鑑みると５０〜１５０μｍであることが好ましい。
【００８８】
透明樹脂基板へのスパッタ方法は、透明酸化物積層膜の製造方法で説明したようにスパッタリングすれば良い。なお、上記ＺｎとＳｎの好適な金属原子数比や膜厚等の技術的意義は、上述した通りである。
【００８９】
また、本発明の一実施形態に係る透明樹脂基板は、上記基材の少なくとも一方の面にＺｎとＳｎとを含有する非晶質の透明な水蒸気バリア性能もしくは酸素バリア性能を有する酸化物スパッタ積層膜が形成されたものであるが、他の膜を介して積層してもよい。例えば、上記基材上に、表面の平坦化や、光の特性向上等を目的に酸化珪素膜や、窒化酸化珪素膜、樹脂膜、ウェットコート膜、金属膜、酸化物膜などが形成され、その後、水蒸気バリア層もしくは酸素バリア層として、上記の透明酸化物積層膜を少なくとも一方に形成してもよい。
【００９０】
本発明の一実施形態に係る透明樹脂基板を用いて、例えばフレキシブル表示素子の一つであるフレキシブルＯＬＥＤ表示素子やフレキシブルＱＤ表示素子、ＱＤシートを形成することが可能である。
【００９１】
以上より、本発明の一実施形態に係る透明樹脂基板によれば、量産性の高い直流スパッタリングにて、優れた透明性、良好な水蒸気バリア性能もしくは酸素バリア性能を有する。
【実施例】
【００９２】
以下、本発明の実施例について比較例も挙げて具体的に説明するが、本発明に係る技術的範囲が下記実施例の記載内容に限定されることはなく、本発明に適合する範囲で変更を加えて実施することも当然のことながら可能である。
【００９３】
以下の実施例及び比較例では、ＳｎＯ２粉と、ＺｎＯ粉とを使用した。また、添加元素を加える場合には、添加元素ＴａとしてＴａ２Ｏ５粉と、添加元素ＧｅとしてＧｅＯ２粉とをそれぞれ使用した。
【００９４】
（実施例１）
実施例１では、酸化亜鉛を主成分とし、酸化スズを金属原子数比Ｓｎ／（Ｚｎ＋Ｓｎ）として０．２３となる様に製造された焼結体を用いてスパッタリングターゲット（住友金属鉱山製）を作製し、このスパッタリングターゲットを用いてスパッタリング装置によりスパッタリングして成膜した。このスパッタリング装置は、直流マグネトロンスパッタ装置（アルバック社製、ＳＨ−５５０型）を使用した。
【００９５】
非晶質の酸化物膜の成膜は、以下の条件で行った。カソードに、ターゲットを取り付け、カソードの直上に樹脂フィルム基材を配置した。ターゲットと樹脂フィルム基材との距離を８０ｍｍとした。成膜を行う樹脂フィルム基材は、カソードの対向面に静止させ、成膜は静止対向で行った。樹脂フィルム基材には、ＰＥＮフィルム（帝人製、厚さ５０μｍ）を用いた。チャンバー内の真空度が２×１０−４Ｐａ以下に達した時点で、純度９９．９９９９質量％のアルゴンガスをチャンバー内に導入してガス圧０．６Ｐａとし、酸素を５容量％含有させたアルゴンガス中で、直流電源としてＤＣ電源装置（ＤＥＬＴＡ社製、ＭＤＸ）を用い、２０ｋＨｚの直流パルシングを採用した直流電力１５００Ｗを、スパッタリングターゲット−帝人製ＰＥＮフィルム基材間に投入して、直流パルシングによるプラズマを発生させた。帝人製ＰＥＮフィルム基材上に第１層として膜厚５０ｎｍの酸化物スパッタ膜をスパッタリングにより成膜し、シャッターを閉じ１度成膜を中断し、再度シャッターを開き、第２層として膜厚５０ｎｍの酸化物スパッタ膜をスパッタリングにより成膜し、トータル膜厚１００ｎｍの透明酸化物積層膜とした。
【００９６】
上記で作成した透明酸化物積層膜の結晶性、水蒸気透過率（ＷＶＴＲ）、酸素透過率（ＯＴＲ）の確認を行った。結晶性は、Ｘ線回折測定し、回折ピークの観察を実施し、水蒸気透過率は差圧法（Ｔｅｃｈｎｏｌｏｘ社製ＤＥＬＴＡＰＥＲＭ-ＵＨ）にて測定を実施した。酸素透過率も差圧法（ＧＴＲテック社製ＧＴＲ‐２０００X）にて測定を実施した。また、透過率を、波長５５０ｎｍにおける可視光平均透過率とし、分光光度計で測定した。
【００９７】
（実施例２）
実施例２では、ＳｎとＺｎの原子数比Ｓｎ／（Ｚｎ＋Ｓｎ）が０．１８となる割合で調合された住友金属鉱山製スパッタリングターゲットを使用した以外は実施例１と同様に行い、実施例２に係る透明酸化物積層膜を得た。実施例１と同様、結晶性、水蒸気透過率、酸素透過率の確認を行った。
【００９８】
（実施例３）
実施例３では、ＳｎとＺｎの原子数比Ｓｎ／（Ｚｎ＋Ｓｎ）が０．２９となる割合で調合された住友金属鉱山製スパッタリングターゲットを使用した以外は実施例１と同様にして、実施例３に係る透明酸化物積層膜を得た。実施例１と同様、結晶性、水蒸気透過率、酸素透過率の確認を行った。
【００９９】
（実施例４）
実施例４では、第１層がＳｎとＺｎの原子数比Ｓｎ／（Ｚｎ＋Ｓｎ）が０．２９となる割合で調合された住友金属鉱山製スパッタリングターゲットを使用し、第２層がＳｎとＺｎの原子数比Ｓｎ／（Ｚｎ＋Ｓｎ）が０．１８となる割合で調合された住友金属鉱山製スパッタリングターゲットを使用した以外は実施例１と同様にして、実施例４に係る透明酸化物積層膜を得た。実施例１と同様、結晶性、水蒸気透過率、酸素透過率の確認を行った。
【０１００】
（実施例５）
実施例５では、第１層がＳｎとＺｎの原子数比Ｓｎ／（Ｚｎ＋Ｓｎ）が０．１８となる割合で調合された住友金属鉱山製スパッタリングターゲットを使用し、第２層がＳｎとＺｎの原子数比Ｓｎ／（Ｚｎ＋Ｓｎ）が０．２９となる割合で調合された住友金属鉱山製スパッタリングターゲットを使用した以外は実施例１と同様にして、実施例５に係る透明酸化物積層膜を得た。実施例１と同様、結晶性、水蒸気透過率、酸素透過率の確認を行った。
【０１０１】
（実施例６）
実施例６では、第１層に膜厚２５ｎｍの酸化物スパッタ膜をスパッタリングにより成膜し、シャッターを閉じ１度成膜を中断し、再度シャッターを開き、第２層として膜厚２５ｎｍの酸化物スパッタ膜をスパッタリングにより成膜し、トータル膜厚５０ｎｍとした以外は実施例１と同様に行い、実施例６に係る透明酸化物積層膜を得た。実施例１と同様、結晶性、水蒸気透過率、酸素透過率の確認を行った。
【０１０２】
（実施例７）
実施例７では、ＳｎとＺｎの原子数比Ｓｎ／（Ｚｎ＋Ｓｎ）が０．１８となる割合で調合された住友金属鉱山製スパッタリングターゲットを使用し、第１層に膜厚２５ｎｍの酸化物スパッタ膜をスパッタリングにより成膜し、シャッターを閉じ１度成膜を中断し、再度シャッターを開き、第２層として膜厚２５ｎｍの酸化物スパッタ膜をスパッタリングにより成膜し、トータル膜厚５０ｎｍとした以外は実施例１と同様にして、実施例７に係る透明酸化物積層膜を得た。実施例１と同様、結晶性、水蒸気透過率、酸素透過率の確認を行った。
【０１０３】
（実施例８）
実施例８では、ＳｎとＺｎの原子数比Ｓｎ／（Ｚｎ＋Ｓｎ）が０．２９となる割合で調合された住友金属鉱山製スパッタリングターゲットを使用し、第１層に膜厚２５ｎｍの酸化物スパッタ膜をスパッタリングにより成膜し、シャッターを閉じ１度成膜を中断し、再度シャッターを開き、第２層として膜厚２５ｎｍの酸化物スパッタ膜をスパッタリングにより成膜し、トータル膜厚５０ｎｍとした以外は実施例１と同様にして、実施例８に係る透明酸化物積層膜を得た。実施例１と同様、結晶性、水蒸気透過率、酸素透過率の確認を行った。
【０１０４】
（実施例９）
実施例９では、第１層がＳｎとＺｎの原子数比Ｓｎ／（Ｚｎ＋Ｓｎ）が０．２９となる割合で調合された住友金属鉱山製スパッタリングターゲットを使用し、第２層にＳｎとＺｎの原子数比Ｓｎ／（Ｚｎ＋Ｓｎ）が０．１８となる割合で調合された住友金属鉱山製スパッタリングターゲットを使用し、第１層が膜厚２５ｎｍの酸化物スパッタ膜をスパッタリングにより成膜し、シャッターを閉じ１度成膜を中断し、再度シャッターを開き、第２層として膜厚２５ｎｍの酸化物スパッタ膜をスパッタリングにより成膜し、トータル膜厚５０ｎｍとした以外は実施例１と同様にして、実施例９に係る透明酸化物積層膜を得た。実施例１と同様、結晶性、水蒸気透過率、酸素透過率の確認を行った。
【０１０５】
（実施例１０）
実施例１０では、第１層がＳｎとＺｎの原子数比Ｓｎ／（Ｚｎ＋Ｓｎ）が０．１８となる割合で調合された住友金属鉱山製スパッタリングターゲットを使用し、第２層にＳｎとＺｎの原子数比Ｓｎ／（Ｚｎ＋Ｓｎ）が０．２９となる割合で調合された住友金属鉱山製スパッタリングターゲットを使用し、第１層が膜厚２５ｎｍの酸化物スパッタ膜をスパッタリングにより成膜し、シャッターを閉じ１度成膜を中断し、再度シャッターを開き、第２層として膜厚２５ｎｍの酸化物スパッタ膜をスパッタリングにより成膜し、トータル膜厚５０ｎｍとした以外は実施例１と同様にして、実施例１０に係る透明酸化物積層膜を得た。実施例１と同様、結晶性、水蒸気透過率、酸素透過率の確認を行った。
【０１０６】
（実施例１１）
実施例１１では、第１層に膜５ｎｍの酸化物スパッタ膜をスパッタリングにより成膜し、シャッターを閉じ１度成膜を中断し、再度シャッターを開き、第２層として膜厚５ｎｍの酸化物スパッタ膜をスパッタリングにより成膜し、トータル膜厚１０ｎｍとした以外は実施例１と同様に行い、実施例１１に係る透明酸化物積層膜を得た。実施例１と同様、結晶性、水蒸気透過率、酸素透過率の確認を行った。
【０１０７】
（実施例１２）
実施例１２では、ＳｎとＺｎの原子数比Ｓｎ／（Ｚｎ＋Ｓｎ）が０．１８となる割合で調合された住友金属鉱山製スパッタリングターゲットを使用し、第１層に膜厚５ｎｍの酸化物スパッタ膜をスパッタリングにより成膜し、シャッターを閉じ１度成膜を中断し、再度シャッターを開き、第２層として膜厚５ｎｍの酸化物スパッタ膜をスパッタリングにより成膜し、トータル膜厚１０ｎｍとした以外は実施例１と同様にして、実施例１２に係る透明酸化物積層膜を得た。実施例１と同様、結晶性、水蒸気透過率、酸素透過率の確認を行った。
【０１０８】
（実施例１３）
実施例１３では、ＳｎとＺｎの原子数比Ｓｎ／（Ｚｎ＋Ｓｎ）が０．２９となる割合で調合された住友金属鉱山製スパッタリングターゲットを使用し、第１層に膜厚５ｎｍの酸化物スパッタ膜をスパッタリングにより成膜し、シャッターを閉じ１度成膜を中断し、再度シャッターを開き、第２層として膜厚５ｎｍの酸化物スパッタ膜をスパッタリングにより成膜し、トータル膜厚１０ｎｍとした以外は実施例１と同様にして、実施例１３に係る透明酸化物積層膜を得た。実施例１と同様、結晶性、水蒸気透過率、酸素透過率の確認を行った。
【０１０９】
（実施例１４）
実施例１４では、第１層がＳｎとＺｎの原子数比Ｓｎ／（Ｚｎ＋Ｓｎ）が０．２９となる割合で調合された住友金属鉱山製スパッタリングターゲットを使用し、第２層にＳｎとＺｎの原子数比Ｓｎ／（Ｚｎ＋Ｓｎ）が０．１８となる割合で調合された住友金属鉱山製スパッタリングターゲットを使用し、第１層が膜厚５ｎｍの酸化物スパッタ膜をスパッタリングにより成膜し、シャッターを閉じ１度成膜を中断し、再度シャッターを開き、第２層として膜厚５ｎｍの酸化物スパッタ膜をスパッタリングにより成膜し、トータル膜厚１０ｎｍとした以外は実施例１と同様にして、実施例１４に係る透明酸化物積層膜を得た。実施例１と同様、結晶性、水蒸気透過率、酸素透過率の確認を行った。
【０１１０】
（実施例１５）
実施例１５では、第１層がＳｎとＺｎの原子数比Ｓｎ／（Ｚｎ＋Ｓｎ）が０．１８となる割合で調合された住友金属鉱山製スパッタリングターゲットを使用し、第２層にＳｎとＺｎの原子数比Ｓｎ／（Ｚｎ＋Ｓｎ）が０．２９となる割合で調合された住友金属鉱山製スパッタリングターゲットを使用し、第１層が膜厚５ｎｍの酸化物スパッタ膜をスパッタリングにより成膜し、シャッターを閉じ１度成膜を中断し、再度シャッターを開き、第２層として膜厚５ｎｍの酸化物スパッタ膜をスパッタリングにより成膜し、トータル膜厚１０ｎｍとした以外は実施例１と同様にして、実施例１５に係る透明酸化物積層膜を得た。実施例１と同様、結晶性、水蒸気透過率、酸素透過率の確認を行った。
【０１１１】
（実施例１６）
実施例１６では、ＳｎとＺｎの原子数比Ｓｎ／（Ｚｎ＋Ｓｎ）が０．２３、Ｔａの原子数Ｔａ／（Ｚｎ＋Ｓｎ＋Ｇｅ＋Ｔａ）が０．０１、Ｇｅの原子数比Ｇｅ／（Ｚｎ＋Ｓｎ＋Ｇｅ＋Ｔａ）が０．０４となる割合で調合された住友金属鉱山製スパッタリングターゲットを使用し、実施例１と同様にして、トータル膜厚１００ｎｍの実施例１６に係る透明酸化物積層膜を得た。実施例１と同様、結晶性、水蒸気透過率、酸素透過率の確認を行った。
【０１１２】
（実施例１７）
実施例１７では、ＳｎとＺｎの原子数比Ｓｎ／（Ｚｎ＋Ｓｎ）が０．２３、Ｔａの原子数Ｔａ／（Ｚｎ＋Ｓｎ＋Ｇｅ＋Ｔａ）が０．０１、Ｇｅの原子数比Ｇｅ／（Ｚｎ＋Ｓｎ＋Ｇｅ＋Ｔａ）が０．０４となる割合で調合された住友金属鉱山製スパッタリングターゲットを使用し、実施例６と同様にして、トータル膜厚５０ｎｍの実施例１７に係る透明酸化物積層膜を得た。実施例１と同様に、結晶性、水蒸気透過率、酸素透過率の確認を行った。
【０１１３】
（実施例１８）
実施例１８では、ＳｎとＺｎの原子数比Ｓｎ／（Ｚｎ＋Ｓｎ）が０．２３、Ｔａの原子数Ｔａ／（Ｚｎ＋Ｓｎ＋Ｇｅ＋Ｔａ）が０．０１、Ｇｅの原子数比Ｇｅ／（Ｚｎ＋Ｓｎ＋Ｇｅ＋Ｔａ）が０．０４となる割合で調合された住友金属鉱山製スパッタリングターゲットを使用し、実施例１１と同様にして、トータル膜厚１０ｎｍの実施例１８に係る透明酸化物積層膜を得た。実施例１と同様に、結晶性、水蒸気透過率、酸素透過率の確認を行った。
【０１１４】
（実施例１９）
実施例１９では、ＳｎとＺｎの原子数比Ｓｎ／（Ｚｎ＋Ｓｎ）が０．２３となる割合で調合された住友金属鉱山製スパッタリングターゲットを使用し、帝人製ＰＥＮフィルム基材上に第１層が膜厚４５ｎｍの酸化物スパッタ膜をスパッタリングにより成膜し、シャッターを閉じ１度成膜を中断し、再度シャッターを開き、第２層として膜厚４５ｎｍの酸化物スパッタ膜をスパッタリングにより成膜し、トータル膜厚９０ｎｍとした以外は実施例１と同様に行い、実施例１９に係る透明酸化物積層膜を得た。実施例１と同様、結晶性、水蒸気透過率、酸素透過率の確認を行った。
【０１１５】
（実施例２０）
実施例２０では、ＳｎとＺｎの原子数比Ｓｎ／（Ｚｎ＋Ｓｎ）が０．１８となる割合で調合された住友金属鉱山製スパッタリングターゲットを使用し、帝人製ＰＥＮフィルム基材上に第１層が膜厚２０ｎｍの酸化物スパッタ膜をスパッタリングにより成膜し、シャッターを閉じ１度成膜を中断し、再度シャッターを開き、第２層として膜厚２０ｎｍの酸化物スパッタ膜をスパッタリングにより成膜し、トータル膜厚４０ｎｍとした以外は実施例１と同様に行い、実施例２０に係る透明酸化物積層膜を得た。実施例１と同様、結晶性、水蒸気透過率、酸素透過率の確認を行った。
【０１１６】
（実施例２１）
実施例２１では、ＳｎとＺｎの原子数比Ｓｎ／（Ｚｎ＋Ｓｎ）が０．２９となる割合で調合された住友金属鉱山製スパッタリングターゲットを使用し、帝人製ＰＥＮフィルム基材上に第１層が膜厚２０ｎｍの酸化物スパッタ膜をスパッタリングにより成膜し、シャッターを閉じ１度成膜を中断し、再度シャッターを開き、第２層として膜厚２０ｎｍの酸化物スパッタ膜をスパッタリングにより成膜し、トータル膜厚４０ｎｍとした以外は実施例１と同様に行い、実施例２１に係る透明酸化物積層膜を得た。実施例１と同様、結晶性、水蒸気透過率、酸素透過率の確認を行った。
【０１１７】
（実施例２２）
実施例２２では、帝人製ＰＥＮフィルム基材上に膜厚１００ｎｍのＳｉＯＮ膜が成膜してある基材を使用した以外は、実施例６と同様に行い、実施例２２に係る透明酸化物積層膜を得た。実施例１と同様、結晶性、水蒸気透過率、酸素透過率の確認を行った。
【０１１８】
（実施例２３）
実施例２３では、帝人製ＰＥＮフィルム基材上に膜厚１００ｎｍのＳｉＯ２膜が成膜してある基材を使用した以外は、実施例６と同様に行い、実施例２３に係る透明酸化物積層膜を得た。実施例１と同様、結晶性、水蒸気透過率、酸素透過率の確認を行った。
【０１１９】
（比較例１）
比較例１では、ＳｎとＺｎの原子数比Ｓｎ／（Ｚｎ＋Ｓｎ）が０．１５となる割合で調合された住友金属鉱山製スパッタリングターゲットを使用した以外は実施例１と同様に行い、比較例１に係る透明酸化物積層膜を得た。実施例１と同様、結晶性、水蒸気透過率、酸素透過率の確認を行った。
【０１２０】
（比較例２）
比較例２では、ＳｎとＺｎの原子数比Ｓｎ／（Ｚｎ＋Ｓｎ）が０．３０となる割合で調合された住友金属鉱山製スパッタリングターゲットを使用した以外は実施例１と同様に行い、比較例２に係る透明酸化物積層膜を得た。実施例１と同様、結晶性、水蒸気透過率、酸素透過率の確認を行った。
【０１２１】
（比較例３）
比較例３では、ＳｎとＺｎの原子数比Ｓｎ／（Ｚｎ＋Ｓｎ）が０．１７となる割合で調合された住友金属鉱山製スパッタリングターゲットを使用し、帝人製ＰＥＮフィルム基材上に第１層が膜厚２．５ｎｍの酸化物スパッタ膜をスパッタリングにより成膜し、シャッターを閉じ１度成膜を中断し、再度シャッターを開き、第２層として膜厚２．５ｎｍの酸化物スパッタ膜をスパッタリングにより成膜し、トータル膜厚５ｎｍの酸化物スパッタ積層膜をスパッタリングしたこと以外は実施例１と同様にして、比較例３に係る透明酸化物積層膜を得た。実施例１と同様、結晶性、水蒸気透過率、酸素透過率の確認を行った。
【０１２２】
（比較例４）
比較例４では、ＳｎとＺｎの原子数比Ｓｎ／（Ｚｎ＋Ｓｎ）が０．３０となる割合で調合された住友金属鉱山製スパッタリングターゲットを使用し、帝人製ＰＥＮフィルム基材上に第１層が膜厚２．５ｎｍの酸化物スパッタ膜をスパッタリングにより成膜し、シャッターを閉じ１度成膜を中断し、再度シャッターを開き、第２層として膜厚２．５ｎｍの酸化物スパッタ膜をスパッタリングにより成膜し、トータル膜厚５ｎｍの酸化物スパッタ積層膜をスパッタリングしたこと以外は実施例１と同様にして、比較例４に係る透明酸化物積層膜を得た。実施例１と同様、結晶性、水蒸気透過率、酸素透過率の確認を行った。
【０１２３】
（比較例５）
比較例５では、ＳｎとＺｎの原子数比Ｓｎ／（Ｚｎ＋Ｓｎ）が０．１８となる割合で調合された住友金属鉱山製スパッタリングターゲットを使用し、帝人製ＰＥＮフィルム基材上に単膜で膜厚１００ｎｍの酸化物スパッタ膜をスパッタリングしたこと以外は実施例１と同様にして、比較例５に係る透明酸化物積層膜を得た。実施例１と同様、結晶性、水蒸気透過率、酸素透過率の確認を行った。
【０１２４】
（比較例６）
比較例６では、ＳｎとＺｎの原子数比Ｓｎ／（Ｚｎ＋Ｓｎ）が０．２３となる割合で調合された住友金属鉱山製スパッタリングターゲットを使用し、帝人製ＰＥＮフィルム基材上に単膜で膜厚５０ｎｍの酸化物スパッタ膜をスパッタリングしたこと以外は実施例１と同様にして、比較例６に係る透明酸化物積層膜を得た。実施例１と同様、結晶性、水蒸気透過率、酸素透過率の確認を行った。
【０１２５】
（比較例７）
比較例７では、ＳｎとＺｎの原子数比Ｓｎ／（Ｚｎ＋Ｓｎ）が０．２９となる割合で調合された住友金属鉱山製スパッタリングターゲットを使用し、帝人製ＰＥＮフィルム基材上に単膜で膜厚１０ｎｍの酸化物スパッタ膜をスパッタリングしたこと以外は実施例１と同様にして、比較例７に係る透明酸化物積層膜を得た。実施例１と同様、結晶性、水蒸気透過率、酸素透過率の確認を行った。
【０１２６】
以上の実施例１〜１５の結果を表１に示し、実施例１６〜２３及び比較例１〜７の結果を表２に示す。
【０１２７】
【表１】
2019183244.tif 000002
【０１２８】
【表２】
2019183244.tif 000003
【０１２９】
表１より、Ｓｎ／（Ｚｎ＋Ｓｎ）が０．１８以上０．２９以下の範囲とした全ての実施例では、ＪＩＳ規格のＫ７１２９法に従って指定された差圧法による水蒸気透過率が５０〜１００ｎｍでは、０．０００８ｇ／ｍ２／ｄａｙ以下となり、５０ｎｍ未満では、０．００４ｇ／ｍ２／ｄａｙ以下となり、優れた水蒸気バリア性能を有していることが判る。さらには、表１より、Ｓｎ／（Ｚｎ＋Ｓｎ）が０．１８以上０．２９以下の範囲とした全ての実施例では、ＪＩＳ規格のＫ７１２６法に従って指定された差圧法による酸素透過率は、透明酸化物積層膜のトータル膜厚が５０〜１００ｎｍでは、０．００８ｃｃ／ｍ２／ｄａｙ／ａｔｍ以下であり、透明酸化物積層膜のトータル膜厚が５０ｎｍ未満では、０．０４ｃｃ／ｍ２／ｄａｙ／ａｔｍ以下となり、優れた酸素バリア性能を有していることが判る。よって、全ての実施例においては、水蒸気バリア性能及び良好な酸素バリア性能が上記の範囲となり、良好な水蒸気バリア性能及び良好な酸素バリア性能を有していた。また、波長が５５０ｎｍで測定した透過率も、９０％以上あり透明性を有している。このように、上記の性能を有し、かつよりフレキシブル性に優れた透明酸化物積層膜が得られた。
【０１３０】
また、実施例１６〜１８のように、Ｔａの原子数Ｔａ／（Ｚｎ＋Ｓｎ＋Ｇｅ＋Ｔａ）が０．０１、Ｇｅの原子数比Ｇｅ／（Ｚｎ＋Ｓｎ＋Ｇｅ＋Ｔａ）が０．０４となる割合で調合されたスパッタリングターゲットを使用しても、水蒸気透過率、酸素透過率ともに良好な値を示している。なお、結晶性は、Ｘ線回折測定した結果、実施例１〜２３の全てにおいて非晶質であった。
【０１３１】
一方、Ｓｎ／（Ｚｎ＋Ｓｎ）が０．１８以上０．２９以下の範囲外とした比較例１〜４では、上記数値範囲を超えており、水蒸気バリア性能もしくは酸素バリア性能が実施例よりも劣っていた。また、１層のみの成膜とした比較例５〜７においても、上記数値範囲を超えており、水蒸気バリア性能もしくは酸素バリア性能が実施例よりも劣っていた。
【０１３２】
以上より、本発明によれば、量産性の高い直流スパッタリングにて、優れた透明性、良好な水蒸気バリア性能もしくは酸素バリア性能を有する、透明酸化物積層膜、透明酸化物積層膜の製造方法、スパッタリングターゲット及び透明樹脂基板を提供することができた。
【０１３３】
なお、上記のように本発明の各実施形態及び各実施例について詳細に説明したが、本発明の新規事項及び効果から実体的に逸脱しない多くの変形が可能であることは、当業者には、容易に理解できるであろう。従って、このような変形例は、全て本発明の範囲に含まれるものとする。
【０１３４】
例えば、明細書又は図面において、少なくとも一度、より広義又は同義な異なる用語と共に記載された用語は、明細書又は図面のいかなる箇所においても、その異なる用語に置き換えることができる。また透明酸化物積層膜、透明酸化物積層膜の製造方法、スパッタリングターゲット及び透明樹脂基板の構成も本発明の各実施形態及び各実施例で説明したものに限定されず、種々の変形実施が可能である。
【産業上の利用可能性】
【０１３５】
本発明は、水蒸気バリア性能もしくは酸素バリア性能と屈曲性に優れた量産性の高い直流スパッタリングにて、優れた透明性、良好な水蒸気バリア性能もしくは酸素バリア性能を有する、酸化物スパッタ積層膜、酸化物スパッタ積層膜の製造方法、酸化物焼結体及び透明樹脂基板を用いた透明導電膜基板（フレキシブル表示素子等）は、ＯＬＥＤ表示素子、ＱＤ表示素子、ＱＤシート等の部材として極めて有用である。